(57)【特許請求の範囲】
【請求項１】
少なくとも基材層、印刷層、接着層、アルミニウム箔層、及び吸収層をこの順で含み、前記接着層が、反応型接着剤の層であり、かつＩＳＯ１４５７７に準拠して測定した場合に３５０〜５００Ｎ／ｍｍ２のマルテンス硬さを有する、ブリスターパック用積層体。
【請求項２】
前記接着層が、ＩＳＯ１４５７７に準拠して測定した場合に４００〜４５０Ｎ／ｍｍ２のマルテンス硬さを有する、請求項１に記載のブリスターパック用積層体。
【請求項３】
前記接着層が、ウレタン系接着剤の層である、請求項１又は２に記載のブリスターパック用積層体。
【請求項４】
前記基材層が、ポリエチレン系樹脂、ポリ塩化ビニル、ポリ塩化ビニリデン、ポリクロロトリフルオロエチレン、ポリプロピレン系樹脂、ポリエチレンテレフタレート、ポリアミド及びこれらの混合物からなる群より選択される樹脂を含む、請求項１〜３のいずれか一項に記載のブリスターパック用積層体。
【請求項５】
前記印刷層が、グラビアインキよりなる、請求項１〜４のいずれか一項に記載のブリスターパック用積層体。
【請求項６】
前記吸収層が、前記基材層側の外スキン層、吸収剤及びバインダー樹脂を有する吸収剤保持層、並びに内スキン層をこの順で含む、請求項１〜５のいずれか一項に記載のブリスターパック用積層体。
【請求項７】
補強層を前記アルミニウム箔層と前記吸収層との間にさらに有する、請求項１〜６のいずれか一項に記載のブリスターパック用積層体。
【請求項８】
請求項１〜７のいずれか一項に記載の積層体、並びに前記アルミニウム箔層とは別のアルミニウム箔層及び樹脂層を有する蓋材を含み、前記積層体の吸収層と前記蓋材の樹脂層とが少なくとも部分的に接着しており、かつ前記積層体にポケット部が形成されて前記積層体と前記蓋材との間に医薬品製剤が収納可能になっている、ブリスターパック。
【請求項９】
請求項１〜７のいずれか一項に記載の２つの積層体が、吸収層を向かい合わせにして少なくとも部分的に接着しており、かつ前記２つの積層体にポケット部が形成されて前記ポケット部に医薬品製剤が収納可能になっている、ブリスターパック。
【請求項１０】
請求項８又は９に記載のブリスターパックと、前記ポケット部に収納された内容物とを有するブリスターパック包装体。
【発明の詳細な説明】
【技術分野】
【０００１】
本発明は、ブリスターパック用積層体、及びそれを用いたブリスターパックに関する。
【背景技術】
【０００２】
粉状の製剤は、薄手の紙袋又はフィルム製袋等に封入されるが、錠剤又はカプセル剤等の製剤は、ＰＴＰ（プレススルーパック）と呼ばれるブリスターパックに封入される。ＰＴＰに封入されている製剤を指で押し込むことによって、シート状の蓋材を破り、そして製剤を取り出すことができる。その他、製剤を収容するポケット部を成形したバリア性積層体２枚を向い合せてシールした形状のブリスターパックに製剤が封入されることもある。この形態の場合、ブリスターパックの端部を切り取って開封するか、２枚の積層体の間で剥離して開封するので、粉状及び液体状の製剤でも使用できる。
【０００３】
製剤は水分を吸収することで、薬効成分が変質することがある。そのため、従来は、ブリスターパックを封入する外装袋内にシリカゲル等の乾燥剤を封入していた。しかし、外装袋内に乾燥剤を投入する作業は手間がかかり、またこれを誤飲又は誤食される恐れもあった。また、外装袋の開封後は、ブリスターパック内を低湿度に保つことができず、製剤の劣化が進行する問題もあった。さらに製剤によっては、酸化分解しやすいもの、特有のにおいを発するもの等があるので、ブリスターパック内の酸素、におい等のガスを吸収したいという要望もある。
【０００４】
それに対し、特許文献１は、ブリスターパックの内部に吸収剤を有する吸収層を形成することによって、製剤の長期安定性を向上させる技術を開示している。ここではまず、バリア層である基材と吸収層との積層体に、ドーム状のポケット部分を形成する。そして、そのポケット部分に錠剤である製剤を入れて、これを蓋材で封止している。この技術によれば、外装袋に乾燥剤等を同梱しなくても、乾燥状態の維持、酸化の防止、及びにおいの効率的な除去が可能となると考えられる。
【０００５】
また、製剤の中には、紫外線に弱いものもあり、包装容器が透明であると、薬効成分が劣化するおそれがある。これに対して、例えば特許文献２は、ブリスターパックの裏側の蓋材だけではなく、表側のブリスターパック用積層体にもアルミニウム箔層を形成する技術、いわゆるアルミブリスター包装を開示している。この技術によれば、ブリスターパックにアルミニウム箔層を形成するので製剤は視認できないが、紫外線を遮断し、バリア性をさらに高めることができる。
【０００６】
上記の２つの技術を単純に組み合わせた態様では、ブリスターパック用積層体にドーム状のポケットを成形する際に、ドームの天井部分が破れたり、裾の部分又は肩の部分に亀裂が発生したりする成形上の問題が発生する。特許文献２はこれに対処するために、特定のポリマーを用いたコシのある補強層をアルミニウム箔層と吸収層の間に積層して、基材層／アルミニウム箔層／補強層／吸収層を順に有するブリスターパック用積層体を開示している。
【先行技術文献】
【特許文献】
【０００７】
【特許文献１】国際公開第２００６／１１５２６４号
【特許文献２】国際公開第２０１２／０２９３２３号
【発明の概要】
【発明が解決しようとする課題】
【０００８】
特許文献２のブリスターパック用積層体では、コシのある補強層を設けることで積層体全体の強度を向上させて、成形不良を低減している。
【０００９】
一方で、内容物の表示等を施すため、基材層上に印刷することによって基材層とアルミニウム箔層との間に印刷層を形成する場合がある。この場合、印刷層の表面は粗く、凹凸を有するために、印刷層とアルミニウム箔層との間の接着が悪くなる。また吸収層は厚く、かつ柔らかい樹脂から構成されていることから、ブリスターパック成形後のフィルム戻りの現象（スプリングバック）が起こる。そのため、従来構成のブリスターパック用積層体では、製造条件、保管環境、ポケット部の大きさ、形状等によっては、印刷層とアルミニウム箔層との間で層間剥離（デラミネーション）、しわ等が発生するという問題があったことを本発明者らは見出した。
【００１０】
本発明は従来技術の課題を背景になされたものであり、基材層とアルミニウム箔層との間に印刷層を形成した場合においても、ブリスターパック成形時及び成形後に、デラミネーション、しわ等が発生しない、十分に成形性を与えるブリスターパック用積層体、並びにその積層体を用いたブリスターパックを提供することを目的とする。
【課題を解決するための手段】
【００１１】
本発明者らは、以下の手段により、上記課題を解決できることを見出した。
［１］少なくとも基材層、印刷層、接着層、アルミニウム箔層、及び吸収層をこの順で含み、前記接着層が、ＩＳＯ１４５７７に準拠して測定した場合に３５０〜５００Ｎ／ｍｍ２のマルテンス硬さを有する、ブリスターパック用積層体。
［２］前記接着層が、ＩＳＯ１４５７７に準拠して測定した場合に４００〜４５０Ｎ／ｍｍ２のマルテンス硬さを有する、［１］に記載のブリスターパック用積層体。
［３］前記接着層が、反応型接着剤の層である、［１］又は［２］に記載のブリスターパック用積層体。
［４］前記接着層が、ウレタン系接着剤の層である、［１］〜［３］のいずれかに記載のブリスターパック用積層体。
［５］前記基材層が、ポリエチレン系樹脂、ポリ塩化ビニル、ポリ塩化ビニリデン、ポリクロロトリフルオロエチレン、ポリプロピレン系樹脂、ポリエチレンテレフタレート、ポリアミド及びこれらの混合物からなる群より選択される樹脂を含む、［１］〜［４］のいずれかに記載のブリスターパック用積層体。
［６］前記印刷層が、グラビアインキよりなる、［１］〜［５］のいずれかに記載のブリスターパック用積層体。
［７］前記吸収層が、前記基材層側の外スキン層、吸収剤及びバインダー樹脂を有する吸収剤保持層、並びに内スキン層をこの順で含む、［１］〜［６］のいずれかに記載のブリスターパック用積層体。
［８］補強層を前記アルミニウム箔層と前記吸収層との間にさらに有する、［１］〜［７］のいずれかに記載のブリスターパック用積層体。
［９］［１］〜［８］のいずれかに記載の積層体、並びに前記アルミニウム箔層とは別のアルミニウム箔層及び樹脂層を有する蓋材を含み、前記積層体の吸収層と前記蓋材の樹脂層とが少なくとも部分的に接着しており、かつ前記積層体にポケット部が形成されて前記積層体と前記蓋材との間に医薬品製剤が収納可能になっている、ブリスターパック。
［１０］［１］〜［８］のいずれかに記載の２つの積層体が、吸収層を向かい合わせにして少なくとも部分的に接着しており、かつ前記２つの積層体にポケット部が形成されて前記ポケット部に医薬品製剤が収納可能になっている、ブリスターパック。
［１１］［９］又は［１０］に記載のブリスターパックと、前記ポケット部に収納された内容物とを有するブリスターパック包装体。
【発明の効果】
【００１２】
本発明によれば、基材層とアルミニウム箔層との間に印刷層を形成した場合においても、ブリスターパック成形時及び成形後に、デラミネーション、しわ等が発生しない、十分に成形性を与えるブリスターパック用積層体、並びにその積層体を用いたブリスターパックを提供することができる。
【図面の簡単な説明】
【００１３】
【図１】本発明のブリスターパックの一例を示す概略図である。
【図２】本発明のブリスターパックの他の例を示す概略図である。
【図３】本発明のブリスターパックの層構造の概略図である。
【発明を実施するための形態】
【００１４】
＜ブリスターパック用積層体＞
本発明は、少なくとも基材層、印刷層、接着層、アルミニウム箔層、及び吸収層をこの順で含み、かつ接着層が、ＩＳＯ１４５７７に準拠して測定した場合に３５０〜５００Ｎ／ｍｍ２のマルテンス硬さを有する、ブリスターパック用積層体に関する。また、本発明のブリスターパック用積層体は、ブリスターパック用積層体の成形性を向上させるためにアルミニウム箔層と吸収層との間に補強層を有していてもよい。例えば、図１に示すように、本発明のブリスターパック用積層体１０は、基材層１、印刷層２、接着層３、アルミニウム箔層４、随意の補強層５、及び吸収層６を有する。
【００１５】
アルミニウム箔層、随意の補強層、及び吸収層の少なくとも二層を貼り合せる方法としては、ドライラミネート法、サンドラミネート法等が挙げられる。ドライラミネート法は、接着剤を塗布し乾燥させた後、加圧し、接着剤を硬化させて貼り合せる方法である。またサンドラミネート法は、基材と、貼り合せる側のフィルムとの間に、溶融させた各層を構成する樹脂又は接着用樹脂を押出し貼り合せる方法である。
【００１６】
ブリスターパック用積層体には、製剤等の内容物を入れるためのポケット部が形成される。ポケット部を成形する際の成形方法としては、平板式空圧成形法、プラグアシスト圧空成形法、ドラム式真空成型法、プラグ成形法等が挙げられる。この中でも、粘度平均分子量１００万以上の超高分子量ポリエチレン樹脂製の先端部が丸い円柱状の棒（プラグ材）を用いたプラグ成形法が、ポケットを形成するためには好ましい。
【００１７】
（基材層）
基材層に用いられる樹脂としては、ブリスターパック用積層体に適度なバリア性及び成形性を与える樹脂であれば特に制限されない。例えば、ポリエチレン系樹脂、ポリ塩化ビニル、ポリ塩化ビニリデン、ポリクロロトリフルオロエチレン、ポリプロピレン系樹脂、ポリエチレンテレフタレート、ポリアミド（例えば、ナイロン（登録商標）、ナイロン６、ナイロン６，６、ナイロンＭＸＤ６）等、並びにこれらの混合物が挙げられる。好ましくは、外部からの水分の浸入を防ぎ、防湿性に優れているものがよく、特にポリプロピレン系樹脂、ポリアミド及びポリエチレンテレフタレートが挙げられる。
【００１８】
なお、本明細書においてポリエチレン系樹脂とは、ポリマーの主鎖にエチレン基の繰返し単位を、３０ｍｏｌ％以上、４０ｍｏｌ％以上、５０ｍｏｌ％以上、６０ｍｏｌ％以上、７０ｍｏｌ％以上、又は８０ｍｏｌ％以上含む樹脂であり、例えば、低密度ポリエチレン（ＬＤＰＥ）、直鎖状低密度ポリエチレン（ＬＬＤＰＥ）、中密度ポリエチレン（ＭＤＰＥ）、高密度ポリエチレン（ＨＤＰＥ）、エチレン−アクリル酸共重合体（ＥＡＡ）、エチレン−メタクリル酸共重合体（ＥＭＡＡ）、エチレン−エチルアクリレート共重合体（ＥＥＡ）、エチレン−メチルアクリレート共重合体（ＥＭＡ）、エチレンビニルアセテート共重合体（ＥＶＡ）、カルボン酸変性ポリエチレン、カルボン酸変性エチレンビニルアセテート共重合体、及びこれらの誘導体、並びにこれらの混合物からなる群より選択される。
【００１９】
本明細書においてポリプロピレン系樹脂とは、ポリマーの主鎖にプロピレン基の繰返し単位を、３０ｍｏｌ％以上、４０ｍｏｌ％以上、５０ｍｏｌ％以上、６０ｍｏｌ％以上、７０ｍｏｌ％以上、又は８０ｍｏｌ％以上含む樹脂であり、例えば、ポリプロピレン（ＰＰ）ホモポリマー、ランダムポリプロピレン（ランダムＰＰ）、ブロックポリプロピレン（ブロックＰＰ）、塩素化ポリプロピレン、カルボン酸変性ポリプロピレン、及びこれらの誘導体、並びにこれらの混合物が挙げられる。
【００２０】
基材層の厚みは、１０μｍ以上、２０μｍ以上、又は３０μｍ以上が好ましく、また３００μｍ以下、２００μｍ以下、又は１００μｍ以下が好ましい。
【００２１】
（印刷層）
印刷層は、基材層上に印刷されることにより形成される層であって、基材層とアルミニウム箔層との間に設けられる層である。印刷層は、包装材料に付される絵柄、文字等が施される他、帯電防止や紫外線吸収、紫外線遮蔽等の機能層として設けることができる。従って、印刷層は、絵柄、文字等を表す層には限定されず、例えばメジウム又は樹脂のみ（ビヒクル）よりなる無色透明の層であってもよく、また、無色透明の層と、絵柄、文字等を表す層の二層よりなる層とすることもできる。
【００２２】
印刷層の形成は、グラビア印刷、オフセット印刷、スクリーン印刷等、公知の方法で行うことができるが、速乾性のある揮発乾燥型のインキを使用でき、巻取式輪転印刷機で高速印刷ができるなどの観点から、グラビア印刷により形成するのが好ましい。
【００２３】
グラビアインキとしては特に限定されず、一般的なものを用いることができる。具体的には、例えば、セラック類、ロジン類、ロジン変性マレイン酸などの天然樹脂及びその誘導体；硝化綿（ニトロセルロース）、酢酸セルロースなどの硝化綿及び繊維素系誘導体；ポリアミド樹脂；塩化ゴム、環化ゴムなどの塩化ゴム及びゴム誘導体；酢酸ビニル塩化ビニル共重合体などの塩化ビニル系樹脂；エチレン酢酸ビニル共重合体、ポリプロピレン塩素化物などのポリオレフィン類；アクリル酸の共重合体、アクリル酸エステル類の共重合体などのアクリル樹脂；ウレタン系樹脂；カルボキシル基を含む高酸価ロジン変性マレイン酸樹脂、スチレンマレイン酸樹脂、アクリル系樹脂、シェラック、カゼイン、アクリル系樹脂又はウレタン系樹脂のエマルジョンなどの水溶性樹脂等を樹脂分として含有するグラビアインキが挙げられる。
【００２４】
印刷層の厚みとしては、各印刷方法や使用するインキ、使用する色数によっても異なるが、通常０．１〜３０μｍ、望ましくは０．５〜１０μｍ程度である。
【００２５】
（アルミニウム箔層）
アルミニウム箔層は、水分及びガスバリア性を付与するために用いられる。これは、純アルミニウム系のアルミニウム箔であってもよく、アルミニウム合金系のアルミニウム箔であってもよい。ブリスターパック用積層体に適切な成形性及び弾性を与えるために、アルミニウム箔層の厚みは、好ましくは７μｍ以上、１０μｍ以上、又は２０μｍ以上であり、また６０μｍ以下、５０μｍ以下、又は４０μｍ以下である。
【００２６】
（補強層）
補強層は、ブリスターパック用積層体の成形性を向上させるために随意に用いられる層である。補強層は、ポリ塩化ビニル、飽和又は不飽和ポリエステル（例えば、ポリエチレンテレフタレート、ポリブチレンテレフタレート）、ポリアミド及びこれらの混合物から構成されていてもよい。補強層の厚みは、好ましくは１０μｍ以上、１５μｍ以上、又は２５μｍ以上であり、また６０μｍ以下、又は５０μｍ以下である。本発明において補強層は、上記の特許文献２に記載のような補強層を用いることができる。
【００２７】
（吸収層）
吸収層は、吸収性の機能を有する層であり、この層によって内容物の長期安定性を向上させることができる。吸収層は、吸収剤及びバインダー樹脂を含む吸収剤保持層単層であってもよいが、好ましくは外スキン層、吸収剤及びバインダー樹脂を含む吸収剤保持層、並びに内スキン層をこの順で含む。この場合、吸収剤保持層に含まれる吸収剤が使用中に脱離することを防止し、また吸収層を製造しやすくなることから上下のスキン層でサンドイッチして用いられる。
【００２８】
外スキン層は、ブリスターパックの内容物を収容する側とは反対側（外側）に用いられる層であり、内スキン層は、内容物を収容する側（内側）に用いられる層である。図１で示されるように、吸収層６は、本発明のブリスターパック用積層体１０において、基材層１、印刷層２、接着層３、アルミニウム箔層４、及び随意の補強層５と積層して用いることができる。また例えば、図３で示されるように、吸収層６は、外スキン層６ａ、吸収剤保持層６ｂ、及び内スキン層６ｃを有する。
【００２９】
吸収剤保持層単層の吸収層は、インフレーション法、Ｔダイ法、共押出等の押出成形又は射出成形によって製造することができる。また、外スキン層、吸収剤保持層、及び内スキン層を含む３層構造の吸収層は、多層インフレーション法によって製造することができる。これは複数の押出機によって同時に複数の樹脂をチューブ状に押出して、この中に空気を送って膨らませて、多層フィルムを製造する方法である。また、吸収剤保持層をインフレーション法、Ｔダイ法、共押出等の押出成形又は射出成形することによりフィルム状又はシート状に形成し、外スキン層及び内スキン層を、公知の方法でフィルム化した後に、吸収剤保持層を挟んでラミネートすることによって、３層構造の吸収層を製造することもできる。
【００３０】
吸収層の厚みは、適度な成形性及び弾性を得る観点から、５０μｍ以上、６０μｍ以上、又は７０μｍ以上であることが好ましく、２００μｍ以下、１００μｍ以下、９０μｍ以下、又は８０μｍ以下であることが好ましい。
【００３１】
＜内スキン層及び外スキン層＞
内スキン層及び外スキン層は、主に樹脂を含み、吸収剤保持層よりも少ない量の吸収剤を含むことができるが、ブリスターパックの製造中及び使用中に吸収剤が脱離する可能性、及び吸収層の製造しやすさを考慮すると、吸収剤を含まない方が好ましい。内スキン層及び外スキン層に用いられる樹脂としては、例えばポリエチレン系樹脂、ポリプロピレン系樹脂、ポリメチルペンテン、飽和ポリエステル、ポリ塩化ビニル、ポリスチレン、ポリカーボネート、ポリアミド、熱可塑性エラストマー等並びにこれらの混合物が挙げられる。
【００３２】
内スキン層及び外スキン層の厚みは、適度な成形性及び弾性を得る観点から、５μｍ以上、１０μｍ以上、又は２０μｍ以上であることが好ましく、５０μｍ以下、又は４０μｍ以下であることが好ましい。
【００３３】
＜吸収剤保持層＞
吸収剤保持層は、バインダー樹脂中に吸収剤が分散されている構造を有する。吸収剤保持層は、ブリスターパック内の水分、有機ガス及び無機ガスを吸収する層として機能する。
【００３４】
吸収剤保持層に用いることができる吸収剤としては、無機吸収剤、例えば酸化カルシウム、塩化カルシウム、硫酸カルシウム、硫酸マグネシウム、硫酸ナトリウム等の化学吸着剤、及び酸化アルミニウム、生石灰、シリカゲル、無機の分子篩等の物理吸着剤を挙げることができる。無機の分子篩の例としては、限定されないが、アルミノケイ酸塩鉱物、クレー、多孔質ガラス、微細孔性活性炭、ゼオライト、活性炭、又は水等の小分子を拡散させることが可能な開口構造をもつ化合物を挙げることができる。このような無機吸収剤は、低湿度領域でも高い吸収性を得ることができ、ブリスターパック内部にわずかに含まれる湿分を吸収するには、このような相対湿度の低い環境下であっても高い吸収性を発揮できる吸収剤を用いることが特に好ましい。
【００３５】
ゼオライトとしては、天然ゼオライト、人工ゼオライト、合成ゼオライト等を使用することができる。ゼオライトは、分子の大きさの違いによって物質を分離するのに用いられる多孔質の粒状物質であり、均一な細孔をもつ構造であって、細孔の空洞に入る小さな分子を吸収して一種の篩の作用を有するため、水（蒸気、水蒸気）、有機ガス、無機ガス等を吸収することができる。合成ゼオライトの一例としてはモレキュラーシーブがあり、この中でも特に細孔（吸収口）径が０．３ｎｍ〜１ｎｍのモレキュラーシーブを使用することができる。通常、細孔径が０．３ｎｍ、０．４ｎｍ、０．５ｎｍ、１ｎｍのモレキュラーシーブを、それぞれモレキュラーシーブ３Ａ、モレキュラーシーブ４Ａ、モレキュラーシーブ５Ａ、モレキュラーシーブ１３Ｘと称する。モレキュラーシーブの平均粒子径（レーザー回折・散乱法によって求めた粒度分布における積算値５０％での粒径）は、例えば１０μｍ前後のものが用いられる。本発明では、吸収する目的物や内容物の性質等に合わせて、これらのゼオライトを適宜使い分けることができる。
【００３６】
また、特に有機ガスを吸収する場合、疎水性ゼオライトを用いることが好ましい。疎水性ゼオライトとは、ゼオライトの結晶骨格内のアルミニウム原子を脱アルミニウム処理して減少させ、シリカアルミナ比を高めて、いわゆるハイシリカゼオライトとしたものを総称する。疎水性ゼオライトは、水等の極性物質に対する親和性を失い、非極性物質をより強く吸収するゼオライトであり、有機ガス等をより吸収しやすくなっている。疎水性ゼオライトの一例である疎水性のモレキュラーシーブとしては、細孔径０．６〜０．９ｎｍのものを使用することができ、Ａｂｓｃｅｎｔｓ１０００、Ａｂｓｃｅｎｔｓ２０００、Ａｂｓｃｅｎｔｓ３０００（以上ユニオン昭和株式会社）等が挙げられる。細孔径は、Ｘ線回折法による構造解析で確認することができる。また、疎水性ゼオライトの平均粒径（レーザー回折・散乱法によって求めた粒度分布における積算値５０％での粒径）は、例えば３〜５μｍのものが用いられる。
【００３７】
吸収剤は、吸収能力の観点から、吸収剤保持層の重量に対して、０重量％より多く、１０重量％以上、２０重量％以上、３０重量％以上、４０重量％以上、又は５０重量％以上の範囲で吸収剤保持層に含まれることができ、またバインダー樹脂への分散性及び成形性の観点から７０重量％以下、６０重量％以下、５０重量％以下、又は４０重量％以下の範囲で吸収剤保持層に含まれることができる。
【００３８】
吸収剤保持層に用いることができるバインダー樹脂としては、有機バインダー、例えばポリエチレン系樹脂、ポリプロピレン系樹脂、飽和又は不飽和ポリエステル、アイオノマー、ポリ塩化ビニル（ＰＶＣ）、ポリスチレン、及びこれらの誘導体、並びにこれらの混合物が挙げられる。
【００３９】
吸収剤保持層の厚みは、吸収能力、成形性、及び弾性の観点から、１０μｍ以上、２０μｍ以上、又は３０μｍ以上であることが好ましく、５００μｍ以下、３００μｍ以下、２００μｍ以下、１５０μｍ以下、１００μｍ、又は６０μｍ以下であることが好ましい。
【００４０】
（接着層）
本発明のブリスターパック用積層体は、少なくとも印刷層とアルミニウム箔層との間を接着するために、印刷層とアルミニウム箔層との間に接着層を有する。また、本発明のブリスターパック用積層体は、その他のいずれか二層の間に、接着層を有してもよい。
【００４１】
本発明の接着層に用いてもよい接着剤としては、各層を接着するものであれば、限定されず、例えば接着機構で分類した場合、溶媒の蒸発により接着する溶剤揮散型接着剤、一旦溶融して冷却により固体に戻る際に接着する熱溶融型接着剤、圧力を加えることによって接着する感圧型接着剤等が挙げられる。具体的には、ブチルゴム系接着剤、オレフィン系接着剤、塩化ビニル系接着剤等が挙げられる。
【００４２】
その他、反応型接着剤を用いることができる。反応型接着剤は、接着剤に含まれる成分が化学反応によって変化することで硬化して接着するものである。反応型接着剤として、例えば、ウレタン系接着剤、アクリル系接着剤等が挙げられる。二液を混ぜ合わせる反応型接着剤の場合、例えば、主剤としてのポリオール系、ポリアミン系等と硬化剤としてのエポキシ系、ポリイソシアネート系等との組み合わせにより使用することができる。その塗布量は０．５〜１０．０ｇ／ｍ２程度である。塗布量が少なすぎると接着力が不十分となる恐れがあり、一方で塗布量が多すぎてもさらなる接着力の向上は見られず、耐湿性、経済性の点でも望ましくない。
【００４３】
印刷層とアルミニウム箔層との間に有する接着層は、ＩＳＯ１４５７７に準拠して測定した場合のマルテンス硬さが、３５０Ｎ／ｍｍ２以上、３６０Ｎ／ｍｍ２以上、３７０Ｎ／ｍｍ２以上、３８０Ｎ／ｍｍ２以上、３９０Ｎ／ｍｍ２以上又は４００Ｎ／ｍｍ２以上、であることが好ましく、５００Ｎ／ｍｍ２以下、４９０Ｎ／ｍｍ２以下、４８０Ｎ／ｍｍ２以下、４７０Ｎ／ｍｍ２以下、４６０Ｎ／ｍｍ２以下、又は４５０Ｎ／ｍｍ２以下であることが好ましい。上記範囲のマルテンス硬さを有する接着層を用いることによって、ブリスターパック成形時及び成形後のスプリングバックによるフィルム戻りを抑制して、印刷層とアルミニウム箔層との間での相間剥離を防止することができる。
【００４４】
マルテンス硬さが小さすぎる接着層を用いた場合、ブリスターパック成形時及び成形後のスプリングバックによるフィルム戻りを抑制することができないため、印刷層とアルミニウム箔層との間で剥がれて、しわやデラミネーション等の外観不良が発生するので好ましくない。また、マルテンス硬さが大きすぎる接着層を用いた場合、ブリスターパック成形時に接着層が割れてしまい、成形後のスプリングバックによるフィルム戻りを抑制することができないため、印刷層とアルミニウム箔層との間で剥がれて、しわやデラミネーション等の外観不良が発生するので好ましくない。
【００４５】
接着層のマルテンス硬さを調整する方法として、例えば、反応型接着剤を用いる場合において、主剤と硬化剤との割合を加減することにより調整することができる。
【００４６】
なお本発明において、接着層のマルテンス硬さは、接着剤を硬化後の厚みが１〜２μｍとなるようにガラス板上にスピンコートし、乾燥させた後、ＩＳＯ１４５７７に準拠して、卓上型ナノインデンター硬度測定機（ＴＲＨ−００１、株式会社テクニシモ）を測定機として用いることによって、押込み量０．５ｍｍ、押込み速度５．０μｍ／ｓの条件で測定することができる。
【００４７】
（ブリスターパック、及びブリスターパック包装体）
本発明のブリスターパックは、例えば上記のブリスターパック用積層体、及び蓋材を有する。ブリスターパック用積層体の吸収層と蓋材は、少なくとも部分的に接着する。ブリスターパック用積層体に、錠剤等の内容物を収納するためのポケット部の成形をした後に内容物をポケット部に収容し、蓋材を接着させて、ブリスターパックのポケット部に内容物を収納したブリスターパック包装体を作製することができる。
【００４８】
蓋材は、例えば熱可塑性樹脂層と金属層とを含む。その樹脂層としては、熱可塑性樹脂を用いることができる。また、金属層としては、純アルミニウム箔、アルミニウム合金箔等のアルミニウム箔を用いることができる。好ましくは、蓋材は、アルミニウム箔に熱可塑性樹脂層がコーティングされた形態であり、蓋材の熱可塑性樹脂層と、ブリスターパック用積層体の接着する層（吸収層）とは、接着性を高める観点から、同じ樹脂を含むことができる。また、アルミニウム箔にポリオレフィン系ポリマーアロイ等のイージーピール性樹脂がコーティング、またはイージーピールフィルムが積層された形態とすることもできる。この場合、ブリスターパックと蓋材との接着界面で剥離させることで、内容物を取り出すことができる。
【００４９】
本発明のブリスターパックのその他の態様として、上記のブリスターパック用積層体から選択される２つの積層体が、吸収層を向かい合わせにして少なくとも部分的に接着する。２つのブリスターパック用積層体の両方に、錠剤等の内容物を収納するためのポケット部の成形をした後に内容物をポケット部に収容し、２つのブリスターパック用積層体の吸収層同士を接着させて、ブリスターパックのポケット部に内容物を収納したブリスターパック包装体を作製することができる。
【００５０】
本発明のブリスターパックの内容物としては、外気との接触によって劣化しうる物であれば限定されるものではなく、製剤の他、食品、化粧品、医療機器、電子部品等を挙げることができる。また、製剤としては、医薬品製剤の他、洗浄剤、農薬等を含む。
【００５１】
図１は、ブリスターパック１００の概略図である。ここでは、順に基材層１、印刷層２、接着層３、アルミニウム箔層４、随意の補強層５、及び吸収層６が積層してなるブリスターパック用積層体１０に、蓋材７が接着されており、積層体１０に形成されたドーム状のポケット部に、内容物３００が内包されている。
【００５２】
図２は、その他態様のブリスターパック２００の概略図である。２つのブリスターパック用積層体１０の吸収層同士が接着されており、積層体１０に形成されたポケット部に、内容物３００が内包されている。
【００５３】
図３は、本発明のブリスターパック１００の層構造の概略図である。この図においては、ブリスターパック１００のポケット部が形成されていない端部を示しており、順に、基材層１、印刷層２、接着層３、アルミニウム箔層４、随意の補強層５、及び吸収層６が積層されてなるブリスターパック用積層体１０に、蓋材７が接着されている。吸収層６は、外スキン層６ａ、吸収剤保持層６ｂ、及び内スキン層６ｃから構成され、また蓋材７は熱可塑性樹脂層７ａ及び金属層７ｂから構成される。
【実施例】
【００５４】
（実施例１）
（吸収層の作製）
内外スキン層用の材料として、直鎖状低密度ポリエチレン（ＬＬＤＰＥ）（エボリューＳＰ２５２０、株式会社プライムポリマー）の樹脂ペレットを用意した。吸収剤保持層用の材料としては、エチレンメタクリル酸変性ポリエチレン（ニュクレルＡＮ４２１１５Ｃ、三井デュポン株式会社）と吸収剤であるゼオライト（モレキュラーシーブ３Ａ、ユニオン昭和）を混練押出機に入れ、樹脂を加熱溶融しながら混練した後、これを押出機で押し出して冷却することによって、吸収剤保持層用樹脂ペレットを得た。吸収剤保持層用樹脂ペレットにおけるゼオライトの含有量は、当該ペレットの重量の５３重量％とした。そして、内外スキン層用樹脂ペレットと吸収剤保持層用樹脂ペレットを用いて、空冷方式インフレーション成形機による共押出成形で吸収層となるフィルムを成膜した。得られた吸収層の厚みは、内側スキン層が１０μｍ、吸収剤保持層が３０μｍ、外スキン層が２０μｍであった。インフレーション成形は、樹脂温度１７０℃、引取速度１０ｍ／ｍｉｎで、三層インフレーション成形機（ＴＵＬ−６００Ｒ、株式会社プラコー）により行った。
【００５５】
（積層体の作製）
２５μｍの厚みを有するＰＥＴフィルム（Ｅ５１０２、東洋紡株式会社）の片面に、グラビア印刷により乾燥後の印刷膜厚が１〜２μｍとなるように印刷層を設け、印刷層側に接着層をバーコートにより塗布して、乾燥後に、アルミニウム箔の表面が粗い面（マット面）にラミネートすることにより、積層体ａを得た。
【００５６】
ここで、積層体ａの接着層に用いた接着剤として、主剤（タケラック（商標）Ａ５２５Ｓ、三井化学株式会社）、硬化剤（タケネート（商標）Ａ５０、三井化学株式会社）をそれぞれ９：１．２の重量比で含むウレタン系接着剤を用いた。なお、接着剤の塗工量は３〜４ｇ／ｍ２で行った。
【００５７】
１２μｍの厚みを有するＰＥＴフィルム（ＰＣＢＣ、ユニチカ株式会社）の片面に接着層をバーコートにより塗布して、積層体ａのアルミニウム箔の艶面にラミネートした。その後、４０℃の環境下で１４日間保存してエージングを行うことにより積層体ｂを得た。
【００５８】
積層体ｂの１２μｍの厚みを有するＰＥＴフィルム面に接着層をバーコートにより塗布して、吸収層をラミネートすることにより積層体ｃを得た。その後、４０℃の環境下で３日間保存してエージングを行うことにより評価用のサンプルを得た。
【００５９】
上記積層体ｂ及びｃの接着層に用いた接着剤として、主剤（タケラック（商標）Ａ５２５Ｓ、三井化学株式会社）、硬化剤（タケネート（商標）Ａ５０、三井化学株式会社）をそれぞれ９：１．２の重量比で含むウレタン系接着剤を用いた。なお、各層間の接着剤の塗工量は３〜４ｇ／ｍ２で行った。
【００６０】
実施例１の評価用のサンプルの層構成を表１に示す。
【００６１】
（実施例２）
積層体ａの接着層に用いた接着剤として、主剤（タケラック（商標）Ａ５２５Ｓ、三井化学株式会社）、硬化剤（タケネート（商標）Ａ５０、三井化学株式会社）をそれぞれ９：１．３の重量比で含むウレタン系接着剤を用いた以外は、実施例１と同様の手順で、評価用サンプルを得た。実施例２の評価用のサンプルの層構成を表１に示す。
【００６２】
（実施例３）
積層体ａの接着層に用いた接着剤として、主剤（タケラック（商標）Ａ５２５Ｓ、三井化学株式会社）、硬化剤（タケネート（商標）Ａ５０、三井化学株式会社）をそれぞれ９：１．４の重量比で含むウレタン系接着剤を用いた以外は、実施例１と同様の手順で、評価用サンプルを得た。実施例３の評価用のサンプルの層構成を表１に示す。
【００６３】
（比較例１）
積層体ａの接着層に用いた接着剤として、主剤（タケラック（商標）Ａ５２５Ｓ、三井化学株式会社）、硬化剤（タケネート（商標）Ａ５０、三井化学株式会社）をそれぞれ９：１の重量比で含むウレタン系接着剤を用いた以外は、実施例１と同様の手順で、評価用サンプルを得た。比較例１の評価用のサンプルの層構成を表１に示す。
【００６４】
（比較例２）
積層体ａの接着層に用いた接着剤として、主剤（タケラック（商標）Ａ５２５Ｓ、三井化学株式会社）、硬化剤（タケネート（商標）Ａ５０、三井化学株式会社）をそれぞれ９：１．１の重量比で含むウレタン系接着剤を用いた以外は、実施例１と同様の手順で、評価用サンプルを得た。比較例２の評価用のサンプルの層構成を表１に示す。
【００６５】
（比較例３）
積層体ａの接着層に用いた接着剤として、主剤（タケラック（商標）Ａ５２５Ｓ、三井化学株式会社）、硬化剤（タケネート（商標）Ａ５０、三井化学株式会社）をそれぞれ９：１．５の重量比で含むウレタン系接着剤を用いた以外は、実施例１と同様の手順で、評価用サンプルを得た。比較例３の評価用のサンプルの層構成を表１に示す。
【００６６】
（比較例４）
積層体ａの接着層に用いた接着剤として、主剤（タケラック（商標）Ａ５２５Ｓ、三井化学株式会社）、硬化剤（タケネート（商標）Ａ５０、三井化学株式会社）をそれぞれ９：１．６の重量比で含むウレタン系接着剤を用いた以外は、実施例１と同様の手順で、評価用サンプルを得た。比較例４の評価用のサンプルの層構成を表１に示す。
【００６７】
（評価１：成形試験）
実施例１〜３及び比較例１〜４の評価用サンプルに、室温で深さ５．０ｍｍの医薬品製剤のポケット部を成形した。成形機は、日本オートマチックマシン株式会社のハイスピード油圧プレス（ＨＹＰ５０５Ｈ）を用いた。プラグ材質は、粘度平均分子量５５０万の超高分子量ポリエチレン樹脂（製品名：ニューライト（商標）ＮＬ−Ｗ、作新工業株式会社）であり、プラグ径は１３ｍｍ、成形速度は２００ｍｍ／ｓ、成形圧力は７．７ＭＰａ、押込み保持時間は１秒とした。ここでは、成形される部位の周囲が圧を掛けながら固定された後、プラグ（凸部分）が設定された長さだけ押し出されることで、積層体がドーム型に成形される。
【００６８】
ここでは、成形したポケット部に割れやキズ、凹み、デラミネーション等の外観不良が目視で発生していなかった場合を○とし、成形したポケット部に割れやキズ、凹み、デラミネーション等の外観不良が目視で発生した場合を×とした。その結果を表１に示す。
【００６９】
（評価２：加熱試験）
実施例１〜３及び比較例１〜４の成形試験後のサンプルを１５０℃のオーブンに１５秒間放置して、外観の目視観察を行った。ここでは、加熱試験後に成形したポケット部及びその周辺部に割れやキズ、しわ、デラミネーション等の外観不良が目視で発生しなかった場合を○とし、加熱試験後に成形したポケット部及びその周辺部に割れやキズ、しわ、デラミネーション等の外観不良が目視で発生した場合を×とした。その結果を表１に示す。
【００７０】
（評価３：保管試験）
実施例１〜３及び比較例１〜４の成形試験後のサンプルを温度４０℃、相対湿度７５％の環境下で１４日間放置して、外観の目視観察を行った。ここでは、保管試験後に成形したポケット部及びその周辺部に割れやキズ、凹み、デラミネーション等の外観不良が目視で発生しなかった場合を○とし、保管試験後に成形したポケット部及びその周辺部に割れやキズ、凹み、デラミネーション等の外観不良が目視で発生した場合を×とした。その結果を表１に示す。
【００７１】
（評価４：接着剤の硬さ評価）
実施例１〜３及び比較例１〜４で用いている接着剤を、硬化後の厚みが１〜２μｍとなるようにガラス板上にスピンコートした後、ＩＳＯ１４５７７に準拠して、マルテンス硬さを測定した。卓上型ナノインデンター硬度測定機（ＴＲＨ−００１、株式会社テクニシモ）を測定機として用いて、押込み量は０．５ｍｍ、押込み速度は５．０μｍ／ｓの条件で測定した。その結果を表１に示す。
【表１】
0006545014.tif 000002
【００７２】
表１の結果から分かるように、小さすぎる又は大きすぎるマルテンス硬さを有する接着剤を用いた比較例１〜４と比較して、好ましいマルテンス硬さを有する接着剤を用いた実施例１〜３では、成形時及び成形後のキズ、凹み、デラミネーション等の外観不良が発生しなかった。
【００７３】
これは、好ましい硬さを有する接着剤を用いることで、印刷層とアルミニウム箔間において、成形時及び成形後のスプリングバックによるフィルム戻りを抑えることができるため、凹み、デラミネーション等の外観不良が発生しなくなると考えられる。一方で、大きすぎるマルテンス硬さを有する接着剤を用いた場合、印刷層とアルミニウム箔間において、成形時に接着剤が割れてしまい、成形後のフィルム戻りを抑えることができないため、凹み、デラミネーション等の外観不良が発生すると考えられる。
【符号の説明】
【００７４】
１００、２００    ブリスターパック
３００    内容物
１０    ブリスターパック用積層体
１    基材層
２    印刷層
３    接着層
４    アルミニウム箔層
５    補強層
６    吸収層
７    蓋材
６ａ    外スキン層
６ｂ    吸収剤保持層
６ｃ    内スキン層
７ａ    熱可塑性樹脂層
７ｂ    金属層
【図１】
0006545014.tif 000003
【図２】
0006545014.tif 000004
【図３】
0006545014.tif 000005